ПЛУЖНЫЙ ЛЕМЕХ

ПЛУЖНЫЙ ЛЕМЕХ
Полезная модель относится к сельскохозяйственному машиностроению, а именно к плужным лемехам.
Известен плужный лемех, содержащий носовую часть с утолщением и лезвийную часть. Носовая часть лемеха и со стороны его рабочей поверхности имеет слой со структурой отпущенного мартенсита и прилегающий к нему слой со структурой троостосорбита. Противоположная сторона поверхности лемеха наплавлена слоем твердого сплава. Лемех изготовлен из лемешной стали, например, Л53 (авт. свид. СССР №1674702 МПК А01В 15/04, 1988).
Наиболее близким является лемех, содержащий полевой и бороздный обрезы, основание со спинкой и крепежными отверстиями, лезвийную часть, рабочую и тыльную грани, причем со стороны тыльной грани расположен несимметричный выступ в виде прилива, смещенного к лезвийной части лемеха (авт. свид. СССР №1764528 «Лемешная полоса, АО 1В 15/04, 1989 г.).
Недостатками известных лемехов являются быстрый износ и поломки в эксплуатации, что вызывает необходимость частой замены их в процессе работы, а также большой объем механической обработки при их производстве и связанные с ней потери металла.
Технической задачей изобретения является повышение стойкости и срока службы лемехов, снижение потерь металла. Это достигается тем, что плужный лемех, содержащий полевой и бороздный
обрезы, основание со спинкой и крепежными отверстиями, лезвийную часть, рабочую и тыльную грани, лезвийную часть, рабочую и тыльную грани, причем со стороны тыльной грани расположен несимметричный упрочняющий выступ в виде прилива, смещенного к лезвийной части лемеха, выполнен из стали с содержанием углерода 0,8-1,4% и марганца 10-15%, имеющей аустенитную структуру. При этом высота выступа составляет 1,4-2,2 максимальной толщины спинки.
Сущность полезной модели поясняется чертежом, где на фиг.1 показан общий вид лемеха, на фиг. 2 - вид слева.
Плужный лемех имеет полевой 1 и бороздный 2 обрезы, основание 3 со спинкой 4 и крепежными отверстиями 5, лезвийную часть 6, рабочую 7 и тыльную 8 грани, а также несимметричный упрочняющий выступ 9 в виде прилива, смещенного к лезвийной части лемеха расположенный со стороны тыльной грани. Высота Ъ выступа 9 в 1,4-2,2 раза превышает толщину а спинки 4. Плужный лемех изготовлен методом литья из марганцовистой стали с содержанием углерода 0,8% и марганца 10-15%, например, стали Г13. Аустенитная структура данной стали может быть получена при закалке лемеха с нагревом его до температуры 1000-1050°С и охлаждением в воде.
Плужный лемех работает следующим образом. При вспашке грунта поверхностный слой лемеха, подвергающийся истиранию и ударам, упрочняется вследствие превращения аустенита в мартенсит, хорошо сопротив.г1яющийся истиранию, и в результате наклепа, т.е. искажения кристаллической решетки под влиянием холодной деформации. В процессе износа и обновления поверхностного слоя продолжается его упрочнение. Аустенитная структура внутреннего объема характеризуется высокой вязкостью и успешно противостоит
2
ударным нагрузкам. При высоте выступа 9, равного 1,6 - 2,4 толщины спинки обеспечивается необходимая прочность лемеха и его устойчивость в движении.
Опытной эксплуатацией лемехов данной конструкции установлено, что срок их использования в 4-5 раз превышает срок службы обычного лемеха, выполненного из стали 65Г.
Заявитель
21 августа 2001 г.
С.Н.Порозняков